Patent WO-9907553-A9 (WO)
Title: Feuils multicouches mats translucides a base de polypropylene presentant une orientation biaxiale, leur procede de preparation et leur utilisation
Inventor: BUEYUEKAKINCI CUMHUR
IPC: B29C48/00
Filed: 1998-08-10
Abstract: euil mat translucide multicouche présentant une orientation biaxiale et une utilité pour du papier photographique stratifié, des reproductions et des couvertures de menus, des stratifiés classiques, des produits hygiéniques, des emballages de produits alimentaires ou cosmétiques, ainsi que dans des machines d'emballage très rapides, en tant que pellicules de base d'une bande adhésive matte et, en général, pour toutes mises en applications d'emballage ou de conditionnement. Ce feuil présente une épaisseur de 15-50 νm≤ 5 couches comprenant (A) une couche matte translucide de peau de 1,5-3 νm contenant terpolymère d'éthylène (E)-propylène (P)-butylène (B) possédant une teneur en 1,5-4,9 % d'unités E et une teneur de 5,5-15 % en unités B, polypropylène, soit polyéthylène haute densité (HDPE), soit un mélange répondant à un rapport de 10:(0,5-1,5) de HDPE et de polyméthyl(métha)acrylates, un copolymère alterné ou aléatoire de monomère de vinyle (styrène, alkyl(métha)acrylates etc.) ou des α-oléfines C2-C10 et des anhydrides ou des esters d'acides mono- ou dicarboniques insaturés en tant qu'agent de matité, de la silice synthétique en tant qu'agent antibloquant, érucicamide en tant qu'agent de glissement et phosphite d'allyle (APH) en tant qu'antioxydant, stéarate de calcium en tant que neutralisant et tétrakis[méthylène(3,5-di-tert-butyl-4- hydroxy-hydro-cinnamate] méthane en tant que stabilisant, (B) soit une couche intérieure de polypropylène ≥0,5 νm contenant ledit antioxydant d'APH, ledit stabilisant, ledit neutralisant et/ou ledit agent de glissement, soit une couche intérieure ≥1,5 νm contenant la composition de la couche matte (A), (C) une couche centrale vierge ou marquée de polypropylène de 10-46 νm contenant 5-cholestène-3β-ol en tant qu'agent marqué, lesdits antioxydant d'APH, stabilisant et neutralisant et/ou ledit agent de glissement et amine éthoxylée en tant qu'agent antistatique, (D) une couche intérieure de polypropylène ≥1,5 νm contenant ledit antioxydant d'APH, ledit stabilisant et ledit neutralisant et (E) soit une couche extérieure brillante ≥0,5 νm contenant polypropylène, ledit agent antibloquant, l'antioxydant d'APH et le neutralisant, soit une couche extérieure matte ≥1,5 νm contenant la même composition que la couche (A). On a préparé ce feuil au moyen d'un système d'extrusion en tandem alimenté par trois ou quatre co-extrudeuses satellites, une filière plate, un rouleau froid et une ligne de recyclage. Après étirage biaxial et soumission à une effluve électrique dans des conditions données, ce feuil mat translucide présente une brillance (angle 85°) de 10-15 (côté peau mat) et 42-61 (côté extérieur brillant), un retrait longitudinal ≥0,5 % à 90 °C et ≥2,5 % à 120 °C et un retrait transversal ≥0,25 % à 90 °C et ≥1,5 % à 120 °C pendant une durée de 15 min, un aspect mat excellent, une tension de surface de 40-41 mN/ài(m) (après conservation de 6 mois), une stabilité dimensionnelle élevée et une température basse de scellement thermique ≤110 °C.